(57)【特許請求の範囲】
【請求項１】
通気性を有しながら、粉体を捕集するフィルター用多孔質体において、
前記フィルター用多孔質体は、ポリビニルアセタール樹脂を主成分とする合成樹脂層を連続相とし、水相を不連続相とするＷ／Ｏ型エマルジョンから形成され、開孔構造が凹形状で通気性を有し、３次元方向に連孔した構造体を有する多孔質体を、多孔質基材に積層する
ことを特徴とするフィルター用多孔質体。
【請求項２】
請求項１に記載のフィルター用多孔質体において、
前記多孔質基材は合成繊維を含む不織布基材である
ことを特徴とするフィルター用多孔質体。
【請求項３】
請求項１又は２に記載のフィルター用多孔質体において、
前記フィルター用多孔質体は、多孔質体の、開孔構造を有する凹形状が円形形状で通気性を有し、空隙率が５０％以上の樹脂相を連続相とする
ことを特徴とするフィルター用多孔質体。
【請求項４】
通気性を有しながら、粉体を捕集するフィルター用多孔質体の製造方法において、
ポリビニルアセタール樹脂を主成分とする合成樹脂層を連続相とし、水相を不連続相とするＷ／Ｏ型エマルジョンから形成され、開孔構造が凹形状で通気性を有し、３次元方向に連孔した構造体を有する多孔質体を、多孔質基材に積層する
ことを特徴とするフィルター用多孔質体の製造方法。
【請求項５】
通気性を有しながら、粉体を捕集するフィルター部材であって、
請求項１ないし３のいずれかに記載のフィルター用多孔質体を積層する
ことを特徴とするフィルター部材。
【請求項６】
潜像を顕像するトナーを用いる電子写真用現像ユニットにおいて、
請求項５に記載のフィルター部材を通気孔に用いる
ことを特徴とする電子写真用ユニット。
【請求項７】
ポリビニルアセタール樹脂を主成分とする合成樹脂層を連続相とし、水相を不連続相とするＷ／Ｏ型エマルジョンから形成され、開孔構造が凹形状で通気性を有し、３次元方向に連孔した構造体を有する多孔質体を、多孔質基材に積層したフィルター用多孔質体を用いることを特徴とするトナー収納容器。
【請求項８】
請求項７に記載のトナー収納容器において、
前記多孔質基材が合成繊維を含む不織布基材である
ことを特徴とするトナー収納容器。
【請求項９】
請求項７又は８に記載のトナー収納容器において、
前記フィルター用多孔質体は、開孔構造を有する凹形状が円形形状で通気性を有し、空隙率が５０％以上の樹脂相を連続相とするフィルター用多孔質体である
ことを特徴とするトナー収納容器。
【発明の詳細な説明】
【０００１】
【発明の属する技術分野】
本発明は、粉体をパイプ等の閉構造で輸送する場合又は複写機内のトナー収納容器に粉体であるトナーを収納する場合の圧力調整に用いられるフィルター用多孔質体及びこのフィルター用多孔質体を用いるトナー収納容器に関するものである。
【０００２】
【従来の技術】
従来、複写機やプリンター等にセットしてトナーを自動供給するトナー収納容器には、ボトル形状の容器にスクリュウタイプのキャップを装着し、複写機内に逆さまに装着しキャップ天板部分に取付けられたシャッターを開閉できるようにした補給系とトレイ等の比較的広い開口部分を有する容器の開口部を昜剥離性積層材でシールした後、そのまま機内に挿入し、機内で前記積層材を剥離しトナーを排出させ、供給する容器が使用されている。この容器は、トナー等の粉末の飛散がないよう密閉性の高い容器が使用されている。しかし、輸送途中の外気の温度上昇や例えば、航空機輸送時の圧力変化に対し容器内の圧力が上昇しキャップからトナーが飛散するという不具合がある。
【０００３】
このような不具合に対して、特開平７−２５７６２５号公報では、トナー収納容器のキャップに積層パッキンを設け、その中の一層が通気性の部材を設け、あるいはキャップ天板部に相溶性の低い２種類の合成樹脂で一体形成し、その境界に５μｍを超えない間隔を設けるトナー容器用通気性キャップが開示されている。しかし、このトナー容器用通気性キャップでは、充分な通気性を得ることができず、トナー等の粉体粒子の粗粉が通過する間隔になると微粉の飛散が生ずるという問題点がある。
【０００４】
また、特開平９−１９７８２０号公報では、トナーカートリッジの通気孔をガラス繊維等でシールドしているが、加工面の複雑性からのコストの低減が困難であり、また、破損によって人体を傷つける等の問題点がある。
また、フィルター構成材料としては、特開平８−１５５２３２号公報では、フィルター用多孔質体として、合成樹脂多孔質体の表面にフッ素樹脂多孔質体シートやフイルムを積層したフィルターが開示されている。しかし、フッ素系樹脂のフィルターは粉塵の捕集性や洗浄性に支障はないが支持体との接着性が低く、特に粉体の容器に通気孔として用いた場合にはフッ素系樹脂の不活性な性質が支持体との接着を阻害し、また、フッ素系樹脂のコストも高く、さらに、多孔質体となる孔形状も２次元的なものでバイパスが無いため目詰まりが起こし易いという問題点がある。
【０００５】
【発明が解決しようとする課題】
そこで、本発明は、上記問題点に鑑みてなされたものであり、トナー粒子に適合したフィルター用多孔質体、このフィルター用多孔質体の製造方法及びこのフィルターを用いるトナー収納容器を提供することを課題とする。
【０００６】
【課題を解決するための手段】
本発明者らは、粉体粒子のレオロジを鋭意研究した結果、以下の発明をするに至った。具体的に、本発明は、通気性を有しながら、粉体を捕集するフィルター用多孔質体において、前記フィルター用多孔質体は、ポリビニルアセタール樹脂を主成分とする合成樹脂層を連続相とし、水相を不連続相とするＷ／Ｏ型エマルジョンから形成され、開孔構造が凹形状で通気性を有し、３次元方向に連孔した構造体を有する多孔質体を、多孔質基材に積層することを特徴とするフィルター用多孔質体である。
本発明のフィルター用多孔質体において、前記多孔質基材は合成繊維を含む不織布基材であるフィルター用多孔質体である。
本発明のフィルター用多孔質体において、多孔質体の、開孔構造を有する凹形状が円形形状で通気性を有し、空隙率が５０％以上の樹脂相を連続相とするフィルター用多孔質体である。
【０００７】
本発明は、通気性を有しながら、粉体を捕集するフィルター用多孔質体の製造方法において、ポリビニルアセタール樹脂を主成分とする合成樹脂層を連続相とし、水相を不連続相とするＷ／Ｏ型エマルジョンから形成され、開孔構造が凹形状で通気性を有し、３次元方向に連孔した構造体を有する多孔質体を、多孔質基材に積層することを特徴とするフィルター用多孔質体の製造方法である。
【０００８】
本発明は、通気性を有しながら、粉体を捕集するフィルター部材であって、上記いずれかのフィルター用多孔質体を積層することを特徴とするフィルター部材である。
【０００９】
本発明は、潜像を顕像するトナーを用いる電子写真用現像ユニットにおいて、上記フィルター部材を通気孔に用いることを特徴とする電子写真用ユニットである。
本発明は、ポリビニルアセタール樹脂を主成分とする合成樹脂層を連続相とし、水相を不連続相とするＷ／Ｏ型エマルジョンから形成され、開孔構造が凹形状で通気性を有し、３次元方向に連孔した構造体を有する多孔質体を、多孔質基材に積層したフィルター用多孔質体を用いることを特徴とするトナー収納容器である。
本発明のトナー収納容器において、前記多孔質基材が合成繊維を含む不織布基材であるトナー収納容器である。
本発明のトナー収納容器において、前記フィルター用多孔質体は、開孔構造を有する凹形状が円形形状で通気性を有し、空隙率が５０％以上の樹脂相を連続相とするフィルター用多孔質体であるトナー収納容器である。
【００１０】
【発明の実施の形態】
以下に本発明を、図面を参照して更に詳細に説明する。
本発明の開孔構造が凹形状で通気性を有し３次元方向に連孔した構造体の定義は、ガス透過性の優れる多孔質膜で粉体の通過を抑制し、粒子の蓄積があってもガス通過性のある多孔質体膜であり、連孔した孔は三次元方向にも連孔した言わばバイパスが孔間に形成された構造体である。したがって、表面の開孔に粉体が通過し多孔質体内部で通気孔が詰まった場合でもバイパスが三次元方向にある為、全ての開口部に粉塵が梗塞されない限り通気性能を維持できる多孔質体である。
即ち、本発明によれば、特定の合成樹脂を用いて開孔が凹形状の多孔質体を新規に提供することで解決に至った。本発明の多孔質体は開孔が凹形状で三次元状に貫通し、且つ、凹形状が円筒形状で分岐した構造体であり、開孔径や空隙率の調節が目的に応じ容易である。また、強度面においても不織布に天然繊維と合成繊維の混抄布を用いることで十分な強度を有する。また、ガス透過性の多孔質体の口径は数μｍから数ｎｍまで調節が可能で粉体の粒子によって決定される。積層する多孔質基材は、上述した不織布を用いるが、トナー収納容器の耐圧力に応じ選択が可能である。即ち、合成繊維に積層することも可能であり、安価で強度があるビニロン繊維等が好ましい。
【００１１】
本発明をより具体的に説明する。本発明の多孔質体は、特定の合成樹脂が連続相で構成され、その製法は多孔質体の連続相が大気圧下で、沸点が１３０℃以下の溶剤に合成樹脂を溶解させ、水相を不連続相とするＷ／Ｏ (油中水滴法)型エマルジョン樹脂液を、例えばフィルム、合成紙、金属、剥離紙等の支持体上に塗布、乾燥することで、水相域が多孔膜の孔となり、支持体との隣接境域まで開孔が集合した状態で観察される。
開孔の密度は水相と樹脂相（油相）の相対値で決定されることからフィルターの分離する目的の粉体粒子の粒子径で定められる。また目的に応じて顔料や親水性の樹脂を使用することができる。
例えば、顔料を水相に担持する場合は、一般的な水溶性樹脂等で粉砕、分散処理し、場合によっては其処に分散効果のある界面活性剤等を支障なく使用することができる。次に、油相の成分であるが、目的に応じて顔料を使用することもでき、本発明の乳化方法では油相成分に添加した場合は内添状態で樹脂内部に混練りされた状態で観察される。
【００１２】
以上のように、本発明によれば多孔質膜形状の孔部は凹状の空隙である形態を持ち、通気孔となる表面の多孔形状を電子顕微鏡等で観察すると、一見蜂の巣状に類似した構造体が多重に集合した凹状構造体となっている。図１は、本発明のフィルター用多孔質体のＳＥＭで観察した写真である。図２は、多孔質体の構造を示す模式図である。本発明の多孔質体の内部は３次元状に連孔した形状である。
このように、多孔膜の開孔部分以外の、樹脂を主体とする連続相に顔料が存在してもよいが、これは本発明の有効性を否定するものではない。
本発明の多孔膜は場合によっては開孔部に顔料を含むことが容易にでき、孔に集合している顔料は多孔膜が破壊されないかぎり脱落することはなく、開孔がバイパスネットワークのように連結された状態になった構造体から粉体粒子で詰まることはなく、幾つかの実験で実証されている。
【００１３】
具体的な合成樹脂としては、例えば、アクリル系、酢酸ビニル系、エステル系、ウレタン系、オレフィン系、ビニリデン系、エポキシ系、セルローズ系誘導体及びそれらの変性物、共重合体が好ましい、中でもポリビニルアセタール系の重合体が用いられる。特に好ましくはポリビニルブチラール重合体が好適である。組成物のガラス移転点は、５０℃〜９８℃の範囲のものが好ましい結果をもたらす。また、重量平均分子量は本発明の多孔膜の乳化工程に影響し、３万未満ではエマルションの合一が観察され好ましくない。逆に、３０万超過では溶媒への溶解度が低下し不溶となる。従って、３万〜３０万の範囲が選択される。
本発明では、沸点が１３０℃以下の溶剤を５０重量％（以下、特にことわらないかぎり重量を表す）以上含む溶剤を用いないと、望ましい多孔膜が形成されない。好適に用いられる溶剤の例としては、具体的には、塩化メチレン、クロロホルム、酢酸エチル、酢酸メチル、ジエチルエーテル、四塩化炭素、シクロヘキサン、ヘキサン、ペンタン、ベンゼン、ＭＥＫ、ＭＩＢＫ、トルエン等が挙げられる。
【００１４】
場合によっては、乳化工程を安定化する目的で油相或いは水相に顔料を添加し、系を安定化することができる。具体的な顔料としては、例えば、タルク、カオリン、シリカ、シリカゲル、コロイダルシリカ、炭酸カルシウム、炭酸マグネシウム、水酸化カルシウム、酸化亜鉛、二酸化チタン、硫酸バリウム、水酸化マグネシウム、水酸化アルミニウム、硫化亜鉛、炭酸亜鉛、ゼオライト、アルミナ、アルミナゾル、カーボンブラック等の無機顔料、セピオライト、チタン酸カリウム、ウオラストナイト、ゾノライト、石膏繊維等の鉱物系針状顔料、その他粉末有機顔料がある。
【００１５】
次に、フィルター用多孔質体の製造法について説明する。沸点が１３０℃以下の溶剤を５０重量％以上含む溶剤に樹脂を溶解する。その量は良好な多孔膜が形成されるように決定されるが、一般に５〜２０％である。安定なエマルション形成のためにＨＬＢ（Hydrophilic-Lipophilic- Balance）が４〜６の界面活性剤を添加する。
顔料を水相に均一分散する場合は、顔料を水相中に添加し、ボールミル等で高速回転する分散装置等を用いて分散する。また、顔料を水相のかわりに油相に分散する場合は、同様に顔料をボールミル等で高速回転する分散装置等を用いて分散する。各相の顔料の混合割合は、顔料／各相の重量比で０．５％〜１０％である。特に好ましいのは１％〜５％である。これより含有量が少ないと乳化液の安定性に効果を示さない。また、それ以上の含有は多孔質膜の膜強度が低下し好ましくない。
【００１６】
次に乳化に際し、機械的因子で孔空隙を制御した場合には、乳化液の安定性、例えば経時変化に対し水相の粒子間の合一で乳化液の水分離が生じる。この様な支障に対し本発明では、乳化剤の選定が大きな因子となる。即ち、安定なエマルション形成のために、乳化剤のＨＬＢ（Hydrophilic-Lipophilic- Balance)が８〜２０の界面活性剤を添加すると相が安定する。
初期乳化では上述した事柄が効果をしめすが、経時的な安定性を持たせるには水相に増粘剤を使用することが効果的である。具体的には、水相を増粘させるとエマルションが安定し、壊れにくくなる。好ましい粘度は、塗布時の液温で１０〜５００ｃＰである。１０ｃＰより小さいとエマルション安定化の効果が小さく、５００ｃＰを越えると多孔質体の乾燥が遅くなり、生産効率が悪くなるので、使用の際は予め乾燥条件から決定した方が都合が良い。
その増粘手段として水溶性化合物の添加が好適に用いられるが、例としてポリビニルアルコール、カルボキシメチルセルロース、ポリアクリル酸ソーダ、ポリエチレングリコール、ポリビニルピロリドン等が用いられる。
【００１７】
このようにして準備されるＷ／Ｏ型エマルション乳化液を支持体上に直接塗布、乾燥することで多孔膜を形成することが可能である。特に、本発明は油相を連続相とすることから、油相が水相より蒸発速度が速いのが好ましい。即ち、油相が個液分離し乾燥しながら、同様に水相が乾燥しながら進行し、その蒸発速度の差異で乳化液の水相と油相の多孔質体が形成され水相が孔空隙となり生成される。
製法は支持体に塗布し形成されるが、塗布方法は一般のロール、スロットダイ、グラビア、ワイヤバー、ブレード等の方式の塗布機で行うことができるが多孔質基材を本発明の樹脂液に浸漬付着させる方法も可能である。
本発明による多孔質体膜は目的用途に応じ、例えば、粉体粒子(トナー粒子)が１０μｍ前後の粒子径では多孔膜の開孔径は１０μｍ以下となり、粉体粒子が６μｍ前後では５μｍ〜３μｍが好ましい。また、多孔質体の強度が必要な場合は、開孔の容積がポイントとなり、目的に応じて容積の制御が必要である。具体的には、開孔径は変えずに厚み方向で制御する方が好ましく本来の機能を損なわない。
多孔質体膜の形成厚みは乳化液の乾燥付着量から決定され、膜自体の乾燥後付着量は０．５ｇ〜２０ｇ／ｍ２で多孔質体が満たされる。
【００１８】
多孔質基材は不織布でよいが、天然繊維と合成繊維の混抄物や合成繊維単独の方が強度面で有利である。天然繊維ではアバカや麻、綿、絹等の繊維径が太く、一方、合成繊維は天然繊維に比較し細いのが特徴である。合成繊維ではビニロン、アクリル、ポリエルテル繊維等を用いることができる
これらの薄葉紙に、例えば接着剤でラミネート接着後、積層することができる。より具体的には、ポリ酢酸ビニル、ポリビニルブチラール、塩化ビニル−酢酸ビニルコポリマー、塩化ビニル−塩化ビニリデンコポリマー、塩化ビニル−アクリロニトリルコポリマー、スチレン−アクリロニトリルコポリマー等のようなビニル系樹脂、ポリブチレン、ナイロン等のポリアミド、ポリフェニレンオキサイド、（メタ）アクリル酸エステル、ポリカーボネート、これらの共重合体、混合物、変性体などが用いられる。更に、本発明の効果を阻害しない範囲で、帯電防止剤、界面活性剤、防腐剤、消泡剤などを併用し内添することができる。
合成繊維単独や混抄紙の薄葉紙に関しては、熱によるラミネートが可能で加熱ロールとのニップで簡単に融着ラミネートができる。このように多孔質基材の選択は目的に応じて行なえばよく、本発明の多孔質基材となる坪量は５ｇ／ｍ２〜２０ｇ／ｍ２が良く、特に１５ｇ／ｍ２が最も適当である。
【００１９】
【実施例】
次に、実施例により本発明を更に詳細に説明する。ただし、本発明は以下の実施例によって限定されるものではない。なお、実施例中、部はすべて重量部を表わす。
【００２０】
＜多孔膜の特性測定方法＞
多孔膜における開孔の面積の測定は、記録層の表面を光学顕微鏡で１００倍の拡大写真で撮影し、その撮影写真をリコー社製イマジオＭＦ５３０で２００倍に拡大コピーし、透明フィルムに重ね合わせ開孔部をマーキングし、そのフィルムをスキャナー（３００ｄｐｉ、２５６階調）にて読み取り、画像レタッチソフト・Ａｄｏｂｅ  ｐｈｏｔｏｓｈｏｐ  ２．５Ｊを用い２進化する。次いで、画像解析フリーウェアソフト．ＮＩＨ ｉｍａｇｅにて開孔部の面積率を計測する。
【００２１】
＜多孔膜の通気度測定方法＞
多孔質フィルター部材の空気の通過性を評価する試験法は、エアーバーミアメーター（東洋精機（株）製）にオリフィス１ｍｍφ〜１６ｍｍφを装着し計測する。
【００２２】
＜掃引振動試験方法＞
市販掃引振動試験機（ＣＶ３２００  ＩＭＶ（株）社製）で、掃引速度：１／２オクターブ/分掃引サイクル８００ｓｅｃ、加速度９．８ｍ／ｓｅｃ２（１Ｇ）、波長：５〜５０Ｈｚでの条件評価で、トナー容器からの漏れ度合いを評価する。
【００２３】
（実施例１）
＜油相液＞
ポリビニルブチラール（積水化学社製、ＢＨＳ）          ２．０部
酢酸エチル                                          ３０．０部
ソルビタンモノオレエート(東邦化学社製、ソルボンS８０)  ０．１部
上記処方の樹脂溶液（油相液）を作成した。
＜水相液＞
以下に水相液の調整成分を示す。
炭酸カルシウム（白石カルシウム社製）                  ５．０部
水                                                  １５．０部
ポリオキシエチレングリコール脂肪酸エステル          ０．０５部
上記混合物を、ボールミルでよく分散し、樹脂溶液に添加して高速ホモミキサ（４５００ｒ．ｐ．ｍ）を用いて更に分散、Ｗ／Ｏエマルション液を作成した。
【００２４】
これを２０℃５０％ＲＨの液温、雰囲気中で、厚さ５０μｍのＰＰ合成紙にグラビアロールにて乾燥後付着量が６．１ｇ／ｍ２となるように塗布し、多孔膜を形成した。塗布速度は１０ｍ／分、乾燥温度は６０℃であった。
この多孔膜を電子顕微鏡（日立製作所製、ＳＥＭ．Ｓ．２４００）で撮影後ピアス社製ＬＤ５５５Ｄで画像処理し、多孔膜の空隙率を算出したら８２％であった。
また、多孔膜表面の孔径分布が１５μｍ〜３０μｍ凹球状の多孔膜が得られ、凹孔径分布は１０μｍ〜２０μｍの細孔分布が観察された。凹部には炭酸カルウム顔料が集合した状態が観察された。なお、ここで得られた多孔膜の形状をＳＥＭで観察して図を図３に示す。図３から多孔質体の開孔構造が凹形状で三次元方向に連孔した様子が観察される。
市販の旭化成社製薄葉紙（ＰＥＴ繊維混抄紙５０％）坪量１３０ｇ／ｍ２と実施例１で得た多孔質体膜ＰＰフィルムの多孔質体面とニップし表面温度７０℃で熱融着ラミネートし乾燥５０℃で２０時間放置後ＰＰフィルムを剥離し坪量１４０ｇ／ｍ２の本発明の多孔質体フィルター部材を製作した。
図２は、多孔質体フィルター部材の積層状態を示すＳＥＭ写真である。
【００２５】
（実施例２）
実施例１で得た多孔質体フィルターの片面に同様に市販の旭化成社製薄葉紙（ＰＥＴ繊維混抄紙５０％）坪量１３０ｇ／ｍ２を同様の貼り合わせ方法で熱処理し、多孔質体を両面から挟み込んだ多孔質体フィルター部材を製作した。
実施例１、２で得た多孔質体基材の裏面に、カチオン系帯電防止剤の混合物を、乾燥後の付着量が０．０５ｇ／ｍ２になるように塗布し、静電気障害の防止処理を実施した。
【００２６】
（実施例３）
実施例１の油相を用い、水相に油相重量比に対し１％重量の二酸化珪素を混合分散し、水相にポリアクリル酸ソーダを加え、２０℃での粘度を８０ｃｐに調整した。その他は実施例１と同様にしてＷ／Ｏエマルションを作成し、ＰＰ合成紙上に塗布した。この液は９０分経過しても異常なく塗布できた。乾燥後付着量は７．２ｇ／ｍ２であった。得られた多孔質体膜処理済みの片側にカチオン系帯電防止剤乾燥後の付着量が０．０５ｇ／ｍ２になるように塗布し、本発明の多孔質体膜を製作した。
得られた多孔膜を電子顕微鏡（日立製作所製、ＳＥＭ．Ｓ．２４００）で撮影後、ピアス社製ＬＤ５５５Ｄで画像処理し、多孔膜の空隙率を算出したら７２％であった。また、形状を観察した結果、三次元方向に貫通した凹球状の多孔膜であった。凹部に顔料が集まり、連続相には、多孔質膜表面の孔径分布が１５μｍ〜３０μｍの凹球状多孔質体が得られ、凹部に集合した同様の顔料の平均粒径Ｄ５０は、１５μｍであった。
得られた多孔質体を実施例１同様の薄葉紙をラミネートし本発明の多孔質フィルター部材を製作した。
【００２７】
（実施例４）
＜油相液＞
ポリビニルブチラール（電気化学社製、５０００Ａ）      ２．０部
酢酸エチル                                          １５．０部
ＭＥＫ                                              １５．０部
ソルビタンモノオレエート
（東邦化学社製、ソルボンＳ８０、ＨＬＢ４．２）    ０．１部
上記処方溶液を攪拌溶解した。
＜水相液＞
以下に水相液の調整成分を示す。
水                                                  １５．０部
ポリオキシエチレングリコール脂肪酸エステル          ０．０５部
上記水相液を、樹脂溶液油相に添加して高速ホモミキサ（４５００ｒ．ｐ．ｍ）を用いて更に分散、Ｗ／Ｏエマルション液を作成した。
【００２８】
これを２０℃の液温、２０℃５０％ＲＨの雰囲気中で、厚さ５０μｍのＰＰフィルムの表面にシリコン加工済にグラビアロ一ルにて乾燥後付着量が１０ｇ／ｍ２となるように塗布し、乾燥温度は６０℃で乾燥し多孔膜を形成した。
実施例４で得られた多孔膜を電子顕微鏡（日立製作所製、ＳＥＭ．Ｓ．２４００）で撮影した結果、凹球状の開孔形状が観察された、その後ピアス社製ＬＤ５５５Ｄで画像処理した空隙率は７１％であり、多孔膜の凹円状を計測した。その結果、多孔膜表面の孔径分布が５μｍ〜３μｍの凹球状の多孔膜が得られた。
市販広瀬製紙社製ＰＥＴ１００％の合成繊維の薄葉紙坪量１２０ｇ／ｍ２に上述した実施例４の多孔質膜を貼り付け実施例１同様のラミネート工程で片側の多孔質体を設けた本発明のフィルター部材を製作した。
【００２９】
（実施例５）
実施例４のフィルターの多孔質膜側に実施例４で用いた薄葉紙を重ね熱ラミネートを実施し、本発明の多孔質体のフィルターを製作した。このフィルターを通気度測定機で測定した結果２００ｓｅｃの値であった。
（実施例６）
実施例１で製作したフィルター部材を図４に示した電子写真用カラープリンター用トナー収納容器１０の通気孔に通気孔用フィルター部材１５として、配置し、振動試験からのトナーの漏れを評価した結果、トナー収納容器からのトナー漏れは観察されなかった。
（実施例７）
実施例２製作したフィルターを実施例６同様の試験を実施した。
（実施例８）
実施例３で製作したフィルターを実施例６同様の試験を実施した。
（実施例９）
実施例４で製作したフィルターを実施例６同様の試験を実施した。
（実施例１０）
実施例５で製作したフィルターを実施例６同様の試験を実施した。
実施例７から実施例１０で製作したトナー収納容器にトナーを充填し耐振動試験を実施した結果、トナー収納容器からのトナー漏れは観察されなかった。
【００３０】
（比較例１）
市販旭化成社製薄葉紙（ＰＥＴ繊維混抄紙５０％）坪量１３０ｇ／ｍ２を２枚に折り重ね図４のトナー収納容器の通気孔として設け、実施例６同様の振動試験を実施した。
（比較例２）
市販広瀬製紙社製ＰＥＴ１００％の合成繊維の薄葉紙坪量１２０ｇ／ｍ２を比較例１同様のトナー容器に設け２枚重ねで通気孔として設置し同様の振動試験を実施した。
（比較例３）
特開平７−２５７６２５号公報に記載の不織布としてタイベック(デュポン社製)を比較例１同様のトナー容器に貼り付け通気孔として設置し、同様の振動試験を実施した。
（比較例４）
特開平７−２５７６２５号公報に記載の不織布としてルクサー(旭化成社製)を比較例１同様のトナー容器に貼り付け通気孔として設置し、同様の振動試験を実施した。
【００３１】
以上の如く、実施例１から５は本発明の多孔質体の開孔形状に特徴を示し、実施例１、実施例３は連続相に顔料を含有しているか否かにあるが両者ともに支障がないことを示している。実施例４は油相に２種の有機溶剤を使用しても支障のないことを示した。
実施例６から実施例１０は本発明の実施例２から実施例５の多孔質体をフィルターに用いた場合のもので共に電子写真用トナー粒子の漏れがないことを示した。
次に比較例１は本発明の多孔質体を用いずに不織布を、実施例６以降に記述の電子写真用トナー粉体の容器用通気孔部材として用いたものであるが、振動試験の結果では一部トナー漏れが発生した。
同様に比較例２から４に付いてもトナー容器の通気孔部材として用いたが振動試験の結果では共にトナー漏れが発生した。
【００３２】
【発明の効果】
以上説明したように、本発明の新規な開孔構造が凹形状の三次元方向に連孔した構造体を多孔質部材としフィルターに用いた場合、トナー粒子径に調節が可能であり、通気孔となる開孔部が三次元に連孔していることから粉体粒子で詰まる致命的課題が解決され、本発明の不織布との積層構造体で提供することで多孔質体の孔径以上の異物を不織布の開孔で補集し、且つ合成繊維の不織布の採用でフィルター部材の強度（引裂き強度や曲げ剛度）が確保できるフィルター用多孔質体を提供することができる。
また、この多孔質体から成る粉体用のフィルター部材は安価で強度が高く構成材料にウイスカ状の部材がないことから人体への影響が極端に少なくすることができるフィルターを提供することができる。
また、通気性があって、微粉トナーの漏れのないトナー収納容器を提供することができる。
【図面の簡単な説明】
【図１】多孔質体の表面から撮影したSEMによる写真である。
【図２】多孔質体の構造を示す模式図である。
【図３】フィルター部材の断面を撮影したSEMによる写真である。
【図４】トナー収納容器の外観図である。
【符号の説明】
１  フィルター
２  フィルター用多孔質体
３  不織布
４  開孔
５  連孔
１０  トナー収納容器
１１  ハードケース
１２  ソフトケース
１３  ストレッチラベル
１４  キャップ
１５  通気孔フィルター部材
【図１】
0004176361.tif 000002
【図２】
0004176361.tif 000003
【図３】
0004176361.tif 000004
【図４】
0004176361.tif 000005